(57)【特許請求の範囲】
【請求項１】
下地層上に凸部を成す不活性層と凹部底部を成す吸着層が形成されている印刷用版であって、
前記下地層は金属酸化物で構成され、前記不活性層は金属もしくは樹脂で構成され、前記吸着層はシランカップリング剤で構成されていることを特徴とする印刷用版。
【請求項２】
前記シランカップリング剤がＲ１ＳｉＸ１Ｘ２Ｘ３（Ｒ１は独立してアルキル基、シクロアルキル基、フェニル基であり、アルキル基、シクロアルキル基、フェニル基は全フッ素化もしくは部分フッ素化されていてもよい。また、Ｘ１、Ｘ２、Ｘ３は独立して塩素、臭素、ヨウ素などのハロゲンもしくはアルコキシ基である。）とＲ２Ｒ３ＳｉＸ４Ｘ５（Ｒ２、Ｒ３は独立してアルキル基、シクロアルキル基、フェニル基であり、アルキル基、シクロアルキル基、フェニル基は全フッ素化もしくは部分フッ素化されていてもよい。また、Ｘ４、Ｘ５は独立して塩素、臭素、ヨウ素などのハロゲンもしくはアルコキシ基である。）とＲ５Ｒ６Ｒ６ＳｉＸ６（Ｒ４、Ｒ５、Ｒ６は独立してアルキル基、シクロアルキル基、フェニル基であり、アルキル基、シクロアルキル基、フェニル基は全フッ素化もしくは部分フッ素化されていてもよい。また、Ｘ６は独立して塩素、臭素、ヨウ素などのハロゲンもしくはアルコキシ基である。）とから選択された１種類以上の化合物で有ることを特徴とする請求項１記載の印刷用版。
【請求項３】
下地層上に凸部を成す不活性層と凹部底部を成す吸着層が形成されている印刷用版であって、
前記下地層は金属で構成され、前記不活性層は金属酸化物もしくは樹脂で構成され、前記吸着層はチオアルキル化合物で構成されていることを特徴とする印刷用版。
【請求項４】
前記吸着層はＲ7（Ｓ）nＲ8（Ｒ7は独立してアルキル基、シクロアルキル基、フェニル基であり、アルキル基、シクロアルキル基、フェニル基は全フッ素化もしくは部分フッ素化されていてもよい。Ｒ8は独立して水素、アルキル基、シクロアルキル基、フェニル基であり、アルキル基、シクロアルキル基、フェニル基は全フッ素化もしくは部分フッ素化されていてもよい。ｎは１から３までの間で選択される整数である。）から選択された１種類以上のチオアルキル化合物であることを特徴とする請求項３記載の印刷用版。
【請求項５】
樹脂は感光性樹脂であることを特徴とする請求項１または３記載の印刷用版。
【請求項６】
印刷用版が凸版印刷用であることを特徴とする請求項１ないし５何れか記載の印刷用版。
【請求項７】
印刷用版が反転オフセット印刷用であることを特徴とする請求項１ないし５何れか記載の印刷用版。
【請求項８】
印刷用版が凹版印刷用であることを特徴とする請求項１ないし５何れか記載の印刷用版。
【請求項９】
下地層上に凸部を成す不活性層と凹部底部を成す吸着層が形成されることを特徴とする印刷用版の製造方法において、
前記下地層上の凸部に対応する位置に不活性層パターンを形成する工程と、
次に前記下地層が露出している凹部底部の前記下地層表面に気相もしくは液相で形成した前記吸着層が自己整合的に前記下地層に吸着される工程と、を備えることを特徴とする印刷用版の製造方法。
【請求項１０】
インクを請求項６に記載の印刷用版の凸部にインキングするインキング工程と、凸部上のインクを被印刷基材に印刷する工程とを備えることを特徴とする印刷物の製造方法。
【請求項１１】
インク膜形成基材にインク膜を形成するインキング工程と、インク膜形成基材上のインク膜に請求項７記載の印刷用版の凸部にインク膜の非画像部を転写してインク膜形成基材上にパターン状のインクを形成するパターニング工程と、インク膜形成基材上のインクを被印刷基材に印刷する工程とを備えることを特徴とする印刷物の製造方法。
【請求項１２】
インクを請求項８に記載の印刷用版の凹部にインキングするインキング工程と、凹版の凹部上のインクを被印刷基材に印刷する工程とを備えることを特徴とする印刷物の製造方法。
【発明の詳細な説明】
【技術分野】
【０００１】
本発明は、微細なパターンを印刷する必要がある分野、具体的には電気部品、電子部品等の製造において配線パターン等を印刷する場合の技術に関する。特に、凸版印刷に用いる印刷用版及び、その製造方法と印刷物の製造方法に関わる。
【背景技術】
【０００２】
従来、回路基板，表示装置等の電子部品の形成にはフォトリソグラフィーと真空プロセスが用いられてきた。近年、電子技術の進歩に伴って、素子類のサイズは益々小さくなっており、それにつれて素子を形成するパターンも微細化することが要求されている。そこで、従来のフォトレジストを用いた製造方法に比べ、生産性、コスト、高精度、大面積化等の面や更なる微細化のため、各種印刷方法を用いた微細パターンの製造方法が提案されている。
【０００３】
電子回路の微細パターン形成技術として、例えば特許文献１に記載のような凸版印刷法が知られている。凸版印刷法とは、所望の凹凸パターンを形成した印刷用版に、インクを付着した後に、印刷用版と基板を接触させ、基板上にインクを転写し、インクパターンを形成する方法である。特許文献１では、有機薄膜として、欠陥の少ない単分子膜が、再現性よく多様な基板（金属、半導体、酸化物など）上に形成できる自己組織化膜を利用している。
【０００４】
また、微細な画像パターンを形成可能な印刷法として、反転オフセット印刷法も挙げられる（例えば特許文献２参照）。
【０００５】
反転オフセット印刷法に用いる装置は一般的に、通称ブランケットと呼ばれる筒状のインク膜形成基材と、インク膜形成基材にインクを供給し膜状のインクとするインク供給手段と、インク膜形成基材上に形成された膜状のインクから非画像部を除去する印刷用版である除去版と、インク膜形成基材上に残された画像部を転写されて印刷物となる被印刷基板と、被印刷基板を印刷に適切な位置へ搬送する搬送手段で構成される。
【０００６】
インク膜形成基材には通常、インクが剥がれ易いような処理がなされ、例えばシリコーンゴムが用いられる。また、ここではインク膜形成基材は、均一な膜状のインクが形成可能であれば筒状であっても板状であってもよく、例えばたわみを持たせた円弧状を選択することもできる。また印刷用版である除去版も適切に膜状のインクの非画像部を除去可能であればいずれの形状を選択してもよい。
【０００７】
反転オフセット印刷の印刷工程を順を追って説明する。まず、インク供給手段からインクをインク膜形成基材上に塗布して膜状のインクを形成する。このとき、インクはインク膜形成基材上で予備乾燥状態に置かれ、多少の溶媒を失って膜状のインクとなる。ついで、該膜状のインクに対し所定形状の除去版を接触させて該膜状のインクの非画像部を転写してインク膜形成基材から除去する。ここでは除去版として画像部に対応する部位が凹部、非画像部に対応する部位が凸部となった版を使用している。次に、該インク膜形成基材上に残ったパターン状のインクを被印刷基板に転写して、印刷物を得ることができる。
【０００８】
このような反転オフセット印刷法により画像パターンを形成する例として、基材上に導電性インクを用いて印刷を行い、電磁波シールドを作製することが提案されている（例えば特許文献３参照）。
【０００９】
このほか、さまざまな画像パターンを印刷した印刷物の製造が望まれている。特に、一つの印刷面に対し、キャパシタ電極と配線パターンなど、大面積のべたパターンと、細く間隔の狭いパターンの両方の形成が望まれている。
【００１０】
また、凹版印刷技術も、従来のスクリーン印刷技術に代わるものとして注目されている［日経エレクトロニクス別冊「フラットパネル・ディスプレイ‘９０」（１９８９）掲載］。
【００１１】
このうち凸版印刷法は、面積の広い非画像部に対して印刷用版である凸版の凹部の深さ（版深）が浅い場合、面積の広い非画像部にインクが付着する「底あたり」と呼ばれる不具合がある。これを図３（ａ）で説明する。
【００１２】
図３（ａ）には、凸版３００を、凸版印刷法の印刷用版として用い、インキング機構のインク膜３４１と当該凸版３００の凸部頂部を接触させた状態を模式的に示す断面図である。この凸版３００は、画像パターンが相対的に疎であるパターン疎部３７０と、密であるパターン密部３６０を備えている。
【００１３】
ここで、凸版は通常弾性を備えるので、インキング機構３４０と接触した際に応力をうけ、変形を起こす。パターン疎部３７０のように、凸版の版深に対して印刷物の非画像部に対応する領域である凹部の面積が大きい場合、凸版の備える凹部底部と、インキング機構のインク膜が接触することになる。次いで、インキングされた凸版を被印刷基材と接触させた際にも、インキング機構と接触させたときと同じように版の変形を起こす（図３（ｂ））。
【００１４】
凸版の備える凹部底部とは、被印刷基材上にインクを付着させてはならないので、このようにインク膜と接触してしまうと、印刷物に非画像部として形成すべき部分にインキング機構からインクが供給され、版と被印刷基材を接触させた際に被印刷基材の非画像部にインクが付着してしまう（図３（ｃ））。
【００１５】
これを回避するため、画像パターンが疎である場合は、版深を深くしてインク膜と凹部底部との接触を防ぐという方法が考えられる。しかし、一般的にアスペクト比の高い版の微細加工は難しいため、アスペクト比の高い版の形成は微細パターニングを行う際の課題となっている。
【００１６】
そればかりでなく、アスペクト比の高い版は、凸部の強度の低下や凸部の変形による位置精度悪化等という問題がおきる。また、画像パターンが密に配置している場合、版の必要な部分以外、即ち、凸部と凸部の間に毛細管現象でインクが付着しやすくなるという問題が発生する。
【００１７】
このような現象は、インクが低粘度になるほど生じやすくなり、用いるインクの性状によっては対策が必要となっていた。また、パターンの幅やピッチが小さくなると、版の凸部の高さを低くせざるを得ないので、凸部間にインクが入りやすくなり、このため微細なパターンの形成を困難にしていた。
【００１８】
他方、反転オフセット印刷法は、印刷用版である除去版のレリーフの深さ（版深）に対して面積の広い画像パターンを画像部として残すのは不得手である。これを図３（ａ）で説明する。
【００１９】
図６には、インクが膜状に全面に形成されたインク膜形成基材の膜状のインク６４０と当該印刷用版６００の凸部頂部を接触させた状態を模式的に示す断面図である。この印刷
用版６００は、画像パターンが相対的に疎であるパターン疎部６７０と、密であるパターン密部６６０を備えている。また、凸部頂部と凹部底部との高さの差を版深と呼ぶ。
【００２０】
ここで、インク膜形成基材と印刷用版は通常弾性を備えるので、印刷用版とインク膜形成基材が接触した際に変形を起こす。すなわち、図６（ａ）のように印刷用版が変形したり、図６（ｂ）のようにインク膜形成基材が変形したりして印刷用版の凹部とインクが接触する。
【００２１】
印刷用版の版深に対して印刷物の画像部に対応する領域である凹部の面積が大きい場合、印刷用版の備える凹部底部と、インク膜形成基材上の膜状のインクが接触することになる。印刷用版の備える凹部とは、インク膜形成基材上に膜状のインクを残さなくてはならないので、このように膜状のインクと接触してしまうと、印刷物に画像パターンとして形成すべきインクがインク膜形成基材から除去されてしまい、画像パターン抜け６４３が起きてしまう。
【００２２】
これを回避するため、画像パターンが疎である場合は、版深を深くして膜状のインクと凹部底部との接触を防ぐという方法が考えられる。しかし、一般的にアスペクト比の高い版の微細加工は難しいため、アスペクト比の高い版の形成は微細パターニングを行う際の課題となっている。そればかりでなく、アスペクト比の高い版は、凸部の強度の低下や凸部の変形による位置精度悪化等という問題がおきる。
【００２３】
他方、凹版印刷の場合も、従来の構成で実際に凹版印刷方法を用いて印刷してみると、印刷パターンのピッチ（線幅と線間幅の合計）が数十μｍ以下と、高解像度化するほど、画像部の欠ける不良等の不良発生率が増加し、印刷基板の歩留まりが悪くなるという課題を有していた。このような課題に対し、画像部の欠ける不良に対しては重ね刷り印刷を行うことや、特開昭５７−１６９３５７号公報に提案されているような、各々異なる位置で受け取ったインクを同一箇所に転写することで印刷用版である凹版の不良に起因するような画像部の欠ける不良の発生を低減させる方法が考案されているが、量産性に乏しいという問題点があった。
【００２４】
今後、印刷パターンが高解像度化するほど、画像部幅と非画像部幅も短くなり、従来の低解像度の場合では問題にならなかったようなパターンでも、画像部の欠ける不良になる確率が増える。これは、高解像度化することは画像部に相当する凹部の線幅が短くなると、凹部のインク保持容量が減少し、インクの保持容量が低下すると版から被印刷基材へのインクの転写性が低下するからである。
【００２５】
これを回避するために、インクの保持容量を増やすために版深を深くする方法が考えられるが、一般的にアスペクト比の高い版の微細加工は難しいため、アスペクト比の高い版の形成は微細パターニングを行う際の課題となっている。
【００２６】
そればかりでなく、アスペクト比の高い版は、凸部の強度の低下や凸部の変形による位置精度悪化等という問題がおきる。
【００２７】
また、回路基板，表示装置等の電子部品に用いる被印刷基材としてガラス基板やシリコンウェハー、プラスチック基材などが上げられるが、これらの被印刷基材はインクの付着性が低く、画像部の欠ける不良が起こりやすい。このようなインクの付着性が低い被印刷基材に対する印刷もインクの転写性の点から課題となっている。
【００２８】
特許文献は以下の通り。
【特許文献１】Ｕ．Ｓ．Ｐａｔｅｎｔ６０６０１２１
【特許文献２】特開２０００−２８９３２０号公報
【特許文献３】特開２００５−１７５０６１号公報
【発明の開示】
【発明が解決しようとする課題】
【００２９】
本発明は、パターンが疎である部分と密である部分が混在していても高精細印刷可能な印刷用版と、その製造方法、及びこれを用いた印刷物の製造方法を提供することを課題とする。
【００３０】
具体的には、凸版印刷法における印刷用版である凸版の場合は、版深を深くしなくてもパターンが疎である部分の非画像部へのインク付着が起こらない凸版を提供するためになされたものであり、特に、パターンが疎である部分と密である部分が混在していても高精細かつ底あたりの起こらない印刷用版と、その製造方法、及びこれを用いた印刷物の製造方法を提供することを課題とする。
【００３１】
また、反転オフセット印刷法における除去版として用いる印刷用版の場合は、版深を深くしなくてもパターンが疎である部分のインク転移抜けが起こらない版を提供するためになされたものであり、特に、パターンが疎である部分と密である部分が混在していても高精細かつパターン抜けの起こらない印刷用版と、その製造方法、及びこれを用いた印刷物の製造方法を提供することを課題とする。
【００３２】
さらに、凹版印刷法における印刷用版である凹版の場合は、版深を深くしなくても凹部からのインクの転写性が優れた高詳細かつ高品質の印刷物を与える凹版を提供するために成されたものであり、特にインクの付着性の低い被印刷基材への印刷の際も画像部の欠ける不良が起こりにくい凹版と、その製造方法、及びこれを用いた印刷物の製造方法を提供することを課題とする。
【課題を解決するための手段】
【００３３】
上記課題を解決するためになされた請求項１に係る第１の発明は、下地層上に凸部を成す不活性層と凹部底部を成す吸着層が形成されている印刷用版であって、前記下地層は金属酸化物で構成され、前記不活性層は金属もしくは樹脂で構成され、前記吸着層はシランカップリング剤で構成されていることを特徴とする印刷用版を提供するものである。
【００３５】
また、上記課題を解決するためになされた請求項２に係る第２の発明は、前記シランカップリング剤がＲ１ＳｉＸ１Ｘ２Ｘ３（Ｒ１は独立してアルキル基、シクロアルキル基、フェニル基であり、アルキル基、シクロアルキル基、フェニル基は全フッ素化もしくは部分フッ素化されていてもよい。また、Ｘ１、Ｘ２、Ｘ３は独立して塩素、臭素、ヨウ素などのハロゲンもしくはアルコキシ基である。）とＲ２Ｒ３ＳｉＸ４Ｘ５（Ｒ２、Ｒ３は独立してアルキル基、シクロアルキル基、フェニル基であり、アルキル基、シクロアルキル基、フェニル基は全フッ素化もしくは部分フッ素化されていてもよい。また、Ｘ４、Ｘ５は独立して塩素、臭素、ヨウ素などのハロゲンもしくはアルコキシ基である。）とＲ５Ｒ６Ｒ６ＳｉＸ６（Ｒ４、Ｒ５、Ｒ６は独立してアルキル基、シクロアルキル基、フェニル基であり、アルキル基、シクロアルキル基、フェニル基は全フッ素化もしくは部分フッ素化されていてもよい。また、Ｘ６は独立して塩素、臭素、ヨウ素などのハロゲンもしくはアルコキシ基である。）とから選択された１種類以上の化合物で有ることを特徴とする請求項１記載の印刷用版を提供するものである。
【００３６】
また、上記課題を解決するためになされた請求項３に係る第３の発明は、下地層上に凸部を成す不活性層と凹部底部を成す吸着層が形成されている印刷用版であって、前記下地層は金属で構成され、前記不活性層は金属酸化物もしくは樹脂で構成され、前記吸着層はチオアルキル化合物で構成されていることを特徴とする印刷用版を提供するものである。
【００３７】
また、上記課題を解決するためになされた請求項４に係る第４の発明は、前記吸着層はＲ7（Ｓ）nＲ8（Ｒ7は独立してアルキル基、シクロアルキル基、フェニル基であり、アルキル基、シクロアルキル基、フェニル基は全フッ素化もしくは部分フッ素化されていてもよい。Ｒ8は独立して水素、アルキル基、シクロアルキル基、フェニル基であり、アルキル基、シクロアルキル基、フェニル基は全フッ素化もしくは部分フッ素化されていてもよい。ｎは１から３までの間で選択される整数である。）から選択された１種類以上のチオアルキル化合物であることを特徴とする請求項３記載の印刷用版を提供するものである。
【００３８】
また、上記課題を解決するためになされた請求項５に係る第５の発明は、樹脂は感光性樹脂であることを特徴とする請求項１または３記載の印刷用版を提供するものである。
【００３９】
また、上記課題を解決するためになされた請求項６に係る第６の発明は、印刷用版が凸版印刷用であることを特徴とする請求項１ないし５何れか記載の印刷用版を提供するものである。
【００４０】
また、上記課題を解決するためになされた請求項７に係る第７の発明は、印刷用版が反転オフセット印刷用であることを特徴とする請求項１ないし５何れか記載の印刷用版を提供するものである。
【００４１】
また、上記課題を解決するためになされた請求項８に係る第８の発明は、印刷用版が凹版印刷用であることを特徴とする請求項１ないし５何れか記載の印刷用版を提供するものである。
【００４２】
また、上記課題を解決するためになされた請求項９に係る第９の発明は、下地層上に凸部を成す不活性層と凹部底部を成す吸着層が形成されることを特徴とする印刷用版の製造方法において、前記下地層上の凸部に対応する位置に不活性層パターンを形成する工程と、次に前記下地層が露出している凹部底部の前記下地層表面に気相もしくは液相で形成した前記吸着層が自己整合的に前記下地層に吸着される工程と、を備えることを特徴とする印刷用版の製造方法を提供するものである。
【００４３】
また、上記課題を解決するためになされた請求項１０に係る第１０の発明は、インクを請求項６に記載の印刷用版の凸部にインキングするインキング工程と、凸部上のインクを被印刷基材に印刷する工程とを備えることを特徴とする印刷物の製造方法を提供するものである。
【００４４】
また、上記課題を解決するためになされた請求項１１に係る第１１の発明は、インク膜形成基材にインク膜を形成するインキング工程と、インク膜形成基材上のインク膜に請求項７記載の印刷用版の凸部にインク膜の非画像部を転写してインク膜形成基材上にパターン状のインクを形成するパターニング工程と、インク膜形成基材上のインクを被印刷基材に印刷する工程とを備えることを特徴とする印刷物の製造方法を提供するものである。
【００４５】
また、上記課題を解決するためになされた請求項１２に係る第１２の発明は、インクを請求項８に記載の印刷用版の凹部にインキングするインキング工程と、凹版の凹部上のインクを被印刷基材に印刷する工程とを備えることを特徴とする印刷物の製造方法を提供するものである。
【発明の効果】
【００４６】
以上説明したように、本発明の印刷用版は版の凹部底部がインクとの付着性が弱い吸着層で形成されているので、印刷不良を抑制でき、版深を極端に深くする必要が無いために、高解像度化が可能となる。
【００４７】
具体的には、凸版や反転オフセット印刷に用いた場合の本発明の印刷用版は、版の凹部底部がインクとの付着性が弱い吸着層で形成されているので、凹部底部にインクが付着することが無く、印刷不良を抑制できる。また、版深を極端に深くする必要が無いために、高解像度化が可能となる。
【００４８】
また、凹版に用いた場合、本発明の印刷版は版の凹部がインクとの付着性が弱い吸着層で形成されているので、凹部から被印刷基材へのインク転写性が良く、画像部が欠ける不良などの印刷不良を抑制できる。また、版深を極端に深くする必要が無いために、高解像度化が可能となる。
【発明を実施するための最良の形態】
【００４９】
＜印刷用版の構成＞
本発明の印刷用版について、図１を用いて説明する。
【００５０】
本発明の印刷用版は、下地層１２０上に凸部１３１を成す不活性層１３０と凹部底部１１１を成す吸着層１１０が形成されている。下地層１２０は枚葉状もしくは柔軟性のある支持基材上に形成されても良く、支持基材は無くても良い。凸版用に用いる場合には、不活性層１３０の凸部１３１が印刷物の画像部に相当し、吸着層１１０の凹部底部１３１が印刷物の非画像部に相当する。反転オフセット印刷用に用いる場合や、凹版用に用いる場合には、不活性層１３０の凸部１３１が印刷物の非画像部に相当し、吸着層１１０の凹部底部１３１が印刷物の画像部に相当する。
【００５１】
吸着層は下地層に選択的に吸着することが好ましく、耐印刷性の点から吸着層は下地層に化学吸着することがより好ましい。吸着層が下地層に化学吸着するためには両者の適切な組合せが重要である。吸着層と下地層が化学吸着する組合せは、「ナノ領域の自己組織化技術  東レリサーチセンター」参照により、表１に示す組合せを用いることができる。
【００５２】
本発明においては、下地層が金属酸化物で構成され、不活性層が金属もしくは樹脂で構成され、吸着層がシランカップリング剤で構成される第一の組合せと、下地層が金属で構成され、不活性層が金属酸化物もしくは樹脂で構成され、吸着層がチオアルキル化合物で構成される第二の組合せを選択することができる。
【００５３】
＜版の形成方法＞
本発明の印刷用版の形成工程について図４を用いて説明する。
【００５４】
［工程１］
支持基材上４８０に下地層４２０の形成を行う。下地層４２０の形成方法はスパッタや抵抗加熱蒸着、ＥＢ蒸着、レーザーアブレーション、イオンプレーティング、ＣＶＤなどのドライプロセスやスプレーコート、バーコート、ディップコート、ダイコート、キャップコート、スピンコート、ロールコート、アプリケーター、グラビアコートなどのウェットプロセスで下地層材料の液膜を形成した後に熱処理などで膜形成を行うことができる。
【００５５】
［工程２］
下地層４２０上に不活性層４３０の膜形成とパターニングを行う。膜の形成方法はスプレーコート、バーコート、ディップコート、ダイコート、キャップコート、スピンコート、ロールコート、アプリケーター、グラビアコートなどのウェットプロセスやラミネートで形成することができる。パターニング方法はインプリントやフォトリソグラフィー、切削加工などを用いることができるが、パターニング精度と凹部底部の残膜の点からフォトリソグラフィーが好ましい。
【００５６】
［工程３］
露出している下地層４２１上に吸着層４１０の形成を行う。吸着層４１０の形成は吸着層の材料を水や有機溶媒に溶かした溶液を用いた浸漬法やディップ法、スピンコート法などのウェットプロセスや密閉容器内で吸着層の材料蒸気に基板をさらすドライプロセスを用いることができる。吸着層は自己整合的に下地層に吸着するため、吸着層の位置精度の高い版を容易に形成することが可能である。
【００５７】
下地層を支持基材として用いる場合は、工程１を省略する他は上記の形成方法と同様の方法を用いることができる。以上によって本発明の印刷用版を得ることができる。
【００５８】
＜版の材料＞
本発明の印刷用版を構成する材料を説明する。
【００５９】
下地層は、二酸化珪素、アルミナ、カオリン、マイカ、タルク、クレイ、アルミナ、ウォラストナイト、チタン酸カリウム、酸化チタン、酸化亜鉛、酸化スズ、酸化クロム、酸化ジルコニウム、酸化インジウムなどの金属酸化物や、Ａｕ、Ａｇ、Ｃｕ、Ｐｔ、Ｐｄ、Ｒｈ、Ｒｕ、Ｆｅ、Ｃｏ、Ｃｒ、Ａｌ、Ｚｎ、Ｔｉ、Ｍｎ、Ｍｏ、Ｗ、Ｚｒやこれらから選ばれる合金などの金属を用いることができる。
【００６０】
吸着層はシランカップリング剤で構成されることができる。
【００６１】
シランカップリング剤は、Ｒ1ＳｉＸ1Ｘ2Ｘ3（Ｒ1は独立してアルキル基、シクロアルキル基、フェニル基であり、アルキル基、シクロアルキル基、フェニル基は全フッ素化もしくは部分フッ素化されていてもよい。また、Ｘ1、Ｘ2、Ｘ3は独立して塩素、臭素、ヨウ素などのハロゲンもしくはアルコキシ基である。）とＲ2Ｒ3ＳｉＸ4Ｘ5（Ｒ2、Ｒ3は独立してアルキル基、シクロアルキル基、フェニル基であり、アルキル基、シクロアルキル基、フェニル基は全フッ素化もしくは部分フッ素化されていてもよい。また、Ｘ4、Ｘ5は独立して塩素、臭素、ヨウ素などのハロゲンもしくはアルコキシ基である。）とＲ4Ｒ5Ｒ6ＳｉＸ6（Ｒ4、Ｒ5、Ｒ6は独立してアルキル基、シクロアルキル基、フェニル基であり、アルキル基、シクロアルキル基、フェニル基は全フッ素化もしくは部分フッ素化されていてもよい。また、Ｘ6は独立して塩素、臭素、ヨウ素などのハロゲンもしくはアルコキシ基である。）とから選択された１種類以上の化合物を用いうる。
【００６２】
具体的には、イソブチルトリメトキシシラン、トリメチルメトキシシラン、シクロヘキシルメチルジメトキシシラン、ｎ−デシルトリメトキシシラン、ジイソプロピルジメトキシシラン、ｎ−プロピルトリメトキシシラン、ジイソブチルジメトキシシラン、ｎ−オクチルメトキシシロキサン、エチルトリメトキシシラン、ジメチルジメトキシシラン、ｎ−オクチルトリエトキシシラン、メチルトリメトキシシラン、メチルトリエトキシシラン、ｎ−ヘキシルトリメトキシシラン、ｎ−ヘキシルトリエトキシシラン、ジメチルエトキシシラン、ｎ−オクタデシルトリメトキシシラン、トリメチルプロポキシシラン、トリメチルイソプロポキシシラン、フェノキシトリメチルシラン、シクロヘキロキシトリメチルシラン、ヘキシルトリクロロシラン、ヘプチルトリクロロラン、オクチルトリクロロシラン、ノニルトリクロロシラン、デシルトリクロロシラン、オクタデシルトリクロロシランなどのアルキル基や、シクロヘキシルトリメトキシシラン、ジシクロペンチルジメトキシシラン、（シクロプロピルメチル）ジメチルメトキシシラン、シクロヘキシルトリクロロシランなどのシクロアルキル基を有するアルコキシシランや、ジメトキシメチル−３，３，３−トリフルオロプロピルシラン、３，３，３−トリフルオロプロピルトリメトキシシラン、２−（ノナデカフルオロノニル）エチルトリエトキシシラン、３，３，３−トリフルオロプロピルトリエトキシシラン、（ペンタフルオロフェニル）トリエトキシシラン、８，８，８−トリフルオロオクチルトリエトキシシラン、２−（ヘニコサフルオロデシル）エチルトリエトキシシラン、（４−フルオロフェニル）トリメトキシシラン、１Ｈ，１Ｈ，２Ｈ，２Ｈ‐ペルフルオロデシルトリクロロシラン、１Ｈ，１Ｈ，２Ｈ，２Ｈ−パーフルオロオクチルトリクロロシラン、３，３，３−トリフルオロプロピルトリクロロシラン、ヘニコサフルオロデシルトリクロロシラン、４−フルオロベンジルトリクロロシランなどのフッ素化されたアルコキシシランなどを例としてあげることが出来るがこれに限定されない。
【００６３】
また、吸着層はＲ7（Ｓ）nＲ8（Ｒ7は独立してアルキル基、シクロアルキル基、フェニル基であり、アルキル基、シクロアルキル基、フェニル基は全フッ素化もしくは部分フッ素化されていてもよい。Ｒ8は独立して水素、アルキル基、シクロアルキル基、フェニル基であり、アルキル基、シクロアルキル基、フェニル基は全フッ素化もしくは部分フッ素化されていてもよい。ｎは１から３までの間で選択される整数である。）から選択された１種類以上のチオアルキル化合物で構成されることができる。
【００６４】
具体的には、１−ブタンチオール、シクロヘキサンチオール、１−デカンチオール、１−ドデカンチオール、１−ヘプタンチオール、１−オクタデカンチオール、１−ヘキサデカンチオール、１−ノナンチオール、４−ｔｅｒｔ−ブチルシクロヘキサノンジチオアセタール、シクロヘキサンチオール、４−ｔｅｒｔ−ブチルシクロヘキサンチオール、シクロペンタンチオール、ｐ−フルオロベンゼンメタンチオール、１Ｈ，１Ｈ，２Ｈ，２Ｈ−パーフルオロデカン−１−チオール、１Ｈ，１Ｈ，２Ｈ，２Ｈ−パーフルオロオクタンチオール、４−（トリフルオロメチル）ベンゼンチオール、４‐（トリフルオロメチル）−２，３，５，６−テトラフルオロベンゼンチオール、１２，１２，１２‐トリフルオロドデカン−１−チオール、１，１‐ビス（トリフルオロメチル）−２，２，２‐トリフルオロエタンチオール、６−（ヘプタデカフルオロオクチル）−１−ヘキサンチオール、４，４，５，５，６，６，７，７，８，８，９，９，１０，１０，１１，１１，１２，１２，１３，１３，１３−ヘニコサフルオロトリデカン‐１‐チオール、５，５，６，６，７，７，８，８，９，９，１０，１０，１０‐トリデカフルオロデカン−１−チオール、３，３，４，４，５，５，６，６，７，７，８，８，９，９，１０，１０，１１，１１，１２，１２，１３，１３，１３−トリコサフルオロトリデカン−１−チオール、トリコサフルオロウンデカン−１−チオール、４−チアヘプタン二酸ジドデシル、ジシクロヘキシルスルフィド、ジブチルスルフィド、ジイソアミルスルフィド、ジドデシルスルフィド、ジヘキシルスルフィド、ジシクロヘキシルペルスルフィド、ジヘキサデシルペルスルフィド、ビス（ペンタフルオロフェニル）ペルジスルフィド、ジヘキシルペルトリスルフィド、ジヘプチルペルトリスルフィド、ジデシルペルトリスルフィド、ジノナデシルペルトリスルフィド、ビス（トリフルオロメチル）トリスルファンなどのジスルフィド、トリスルフィドなどのチオアルキル化合物を例としてあげることが出来るがこれに限定されない。
【００６５】
このように、アルキル基やフッ化アルキル基を有する低表面エネルギーの表面を与える材料を吸着層に用いると、吸着層へのインクの付着が抑制される。
【００６６】
このように構成される印刷用版を凸版や反転オフセット印刷として用いる場合は、インクとの付着力が極めて小さい吸着層を凹部底部に形成するため、底あたりによる非画像部へのインク付着を抑制することができる。このため、パターン疎部とパターン密部を備え
る版においても、版深を極端に深くする必要が無いので高詳細な版を容易に形成できるようになる。また、版深を浅くできると版凸部の強度の向上や位置精度の向上が可能となる。したがって、高詳細かつ高品質の印刷物の形成が可能な凸版や反転オフセット印刷に用いる印刷用版を供給することができる。
【００６７】
凹版として用いる場合は、インクとの付着力が小さい吸着層を凹部底部に形成するため、凹部から被印刷基材へのインク転写性が良く、画像部が欠ける不良などの印刷不良を抑制できる。また、、版深を極端に深くする必要が無いので高詳細な版を容易に形成できるようになる。また、版深を浅くできると版凸部の強度の向上や位置精度の向上が可能となる。したがって、高詳細かつ高品質の印刷物の形成が可能な凹版を供給することができる。
【００６８】
不活性層は、二酸化珪素、アルミナ、カオリン、マイカ、タルク、クレイ、アルミナ、ウォラストナイト、チタン酸カリウム、酸化チタン、酸化亜鉛、酸化スズ、酸化クロム、酸化ジルコニウム、酸化インジウムなどの金属酸化物や、Ａｕ、Ａｇ、Ｃｕ、Ｐｔ、Ｐｄ、Ｒｈ、Ｒｕ、Ｆｅ、Ｃｏ、Ｃｒ、Ａｌ、Ｚｎ、Ｔｉ、Ｍｎ、Ｍｏ、Ｗ、Ｚｒやこれらから選ばれる合金などの金属、アクリル、ポリイミド、ベンゾシクロブテン、エポキシ、シリコーン、ポリメチルメタクリレート、ウレタン、ポリビニルアルコール、メトキシメチル化ナイロン、ポリアミド、ポリブタジエン、不飽和ポリエステル、オキセタン、ビニルエーテルなどの感光性樹脂やこれらの樹脂を組み合わせたポリマーアロイなどの感光性樹脂を用いることができるがこれに限定されない。また、感光性樹脂はポジ型の感光機構でもネガ型の感光機構でも用いることができる。
【００６９】
支持基材は、石英ガラスやクリスタルガラス、ソーダ石灰ガラス、ホウ珪酸ガラスなどのガラス系基材、ステンレスやアルミ、銅などの金属基材、シリコンなどから構成されるウェハー系基材や、ポリエチレンテレフタレート、ポリエチレンナフタレート、ポリエーテルスルホン、ポリエーテルイミド、ポリエーテルエーテルケトン、ポリエーテルケトン、ポリフェニレンスルフィド、ポリアリレート、ポリイミド、ポリカーボネート、セルローストリアセテート、シクロオレフィンポリマー、ポリオレフィン、ポリ塩化ビニル、液晶ポリマー、エポキシ樹脂、フェノール樹脂、ユリア樹脂、メラミン樹脂、シリコーン樹脂などの材料を用いることができ、これらの樹脂を組み合わせたポリマーアロイや、ガラスエポキシ基板、１種または２種以上の上記樹脂材料を組み合わせて積層した多層構造の積層構造フィルムなどのプラスチック基材を用いることができる。
【００７０】
＜凸版として用いた場合の印刷物の製造＞
こうして得られた本発明の印刷用版を用いた凸版印刷法による印刷物の製造について図５を用い説明する。
【００７１】
本発明の凸版５００は、凸版印刷法の印刷用版として使用される。まず、インキング機構５４０に凸版５００を接触させてインク５４１を凸版５００の凸部を成す不活性層５３０に付着させる（図５（ａ））。次いで、被印刷基材５５０に凸版を接触させてインク５４３を被印刷基材５５０に転移させる（図５（ｂ））。この際、凸版５００上のインク５３３は被印刷基材５５０へ全量転写しても部分転写でも良い。
【００７２】
凸版印刷法に用いられるインクは、製造する印刷物の種類に応じて調整すればよく、金、銀、銅、ニッケル、白金、パラジウム、ロジウム、ＩＴＯ、酸化スズ、酸化亜鉛などの金属、金属酸化物微粒子分散液に必要に応じて各種添加剤を加えた無機系導電性インクや、ＰＥＤＯＴ／ＰＳＳやポリアニリン、ポリピロールなどを水や有機溶媒に溶かした有機系導電性インクや、有機エレクトロルミネッセンス（ＥＬ）材料を有機溶媒に溶解または分散させたインク、カラーフィルター用顔料分散液、エッチングレジストなどが挙げられるが、これらに限定されるものではない。
【００７３】
膜状のインクの転写によって画像が形成される被印刷基材は、目的とする印刷物に応じて適宜選択することができる。電子部品を製造する場合は通常、ポリエチレンテレフタレート（ＰＥＴ）やポリイミド、ポリエーテルスルホン（ＰＥＳ）、ポリエチレンナフタレート（ＰＥＮ）、ポリカーボネート、ガラスエポキシ基板などのプラスチック材料、石英などのガラス基板やシリコンウェハーなどを挙げることができる。印刷物が使用される環境に合わせてフィルム等のフレキシブルな基材を選択することも可能であり、この場合は生産効率の向上のために長尺の基材を用い、連続して印刷を行うことが好ましい。
【００７４】
本発明の凸版を用いた製造方法により製造される印刷物としては、例えば、回路基板、薄膜トランジスタ基板、カラーフィルター、プリント配線板、有機エレクトロルミネッセンス素子、部品内蔵基板等を挙げることができる。薄膜トランジスタ基板は、複数の薄膜トランジスタを画素に対応してアレイ状に備え、液晶ディスプレイ等各種画素毎のオン−オフが必要なディスプレイの部材として使用することができる。
【００７５】
本発明の凸版を用いて印刷される画像パターンとしては、例えば、薄膜トランジスタ基板の備える電極、キャパシタ電極、配線等を、また、カラーフィルターの備える着色層、有機エレクトロルミネッセンス素子の備える電極や有機エレクトロルミネッセンス層、プリント配線板の備える配線や、素子内蔵型のプリント配線板である場合はキャパシタ電極や誘電体層、抵抗素子電極や抵抗体、インダクタ、トランジスタ構成部材等の受動素子・能動素子、回路基板形成のためのエッチングレジストを挙げることができる。
【００７６】
＜反転オフセット印刷法に用いた場合の印刷物の製造＞
こうして得られた本発明の印刷用版を用いた反転オフセット印刷法による印刷物の製造について図６や図７を用い説明する。
【００７７】
本発明の印刷用版７００は、反転オフセット印刷法の版として使用される。まず、インク膜形成基材上に膜状のインクを形成する。次いで、インク膜形成基材７４０に印刷用版７００を接触させてインク７４１を印刷用版７００の凸部に転写させる（図７（ａ））。次いで、被印刷基材７５０にインク膜形成基材を接触させてインク７４３を被印刷基材７５０に転移させる（図５（ｂ））。
【００７８】
反転オフセット印刷法に用いられるインクは、製造する印刷物の種類に応じて調整すればよく、金、銀、銅、ニッケル、白金、パラジウム、ロジウム、ＩＴＯ、酸化スズ、酸化亜鉛などの金属、金属酸化物微粒子分散液に必要に応じて各種添加剤を加えた無機系導電性インクや、ＰＥＤＯＴ／ＰＳＳやポリアニリン、ポリピロールなどを水や有機溶媒に溶かした有機系導電性インクや、有機エレクトロルミネッセンス（ＥＬ）材料を有機溶媒に溶解または分散させたインク、カラーフィルター用顔料分散液、エッチングレジストなどが挙げられるが、これらに限定されるものではない。
【００７９】
膜状のインクの転写によって画像が形成される被印刷基材は、目的とする印刷物に応じて適宜選択することができる。電子部品を製造する場合は通常、ポリエチレンテレフタレート（ＰＥＴ）やポリイミド、ポリエーテルスルホン（ＰＥＳ）、ポリエチレンナフタレート（ＰＥＮ）、ポリカーボネート、ガラスエポキシ基板などのプラスチック材料、石英などのガラス基板やシリコンウェハーなどを挙げることができる。印刷物が使用される環境に合わせてフィルム等のフレキシブルな基材を選択することも可能であり、この場合は生産効率の向上のために長尺の基材を用い、連続して印刷物の製造を行うことが好ましい。
【００８０】
反転オフセット印刷法に用いられるインク膜形成基材は、通称ブランケットと呼ばれ、この材料としては膜状のインクの形成、印刷用版による非画像部の膜状のインク除去及び被印刷基板への画像部のインクの転写が可能なものが用いられる。また、変形の少ない材料が好ましいが、ある程度の柔軟性が求められる。このような材料として、シリコーン系エラストマー、ブチルゴム、エチレンプロピレンゴム、ウレタンゴムなどの各種高分子材料を用いることができる。また、ブランケット表面の濡れ性を調整するため、ブランケット表面にフッ素樹脂およびシリコーンの塗布、プラズマ処理、ＵＶオゾン洗浄処理などの表面処理を施しても良い。このようなインク膜形成部材は通常可とう性の板として供給されるので、これを円筒形の版胴に巻きつけて用いたり、強度のある平板に固定して用いたりすることができる。
【００８１】
本発明の反転オフセット印刷に用いる印刷用版を用いた製造方法により製造される印刷物としては、例えば、回路基板、薄膜トランジスタ基板、カラーフィルター、プリント配線板、有機エレクトロルミネッセンス素子、部品内蔵基板等を挙げることができる。薄膜トランジスタ基板は、複数の薄膜トランジスタを画素に対応してアレイ状に備え、液晶ディスプレイ等各種画素毎のオン−オフが必要なディスプレイの部材として使用することができる。
【００８２】
本発明の反転オフセット印刷に用いる印刷用版を用いて印刷される画像パターンとしては、例えば、薄膜トランジスタ基板の備える電極、キャパシタ電極、配線等を、また、カラーフィルターの備える着色層、有機エレクトロルミネッセンス素子の備える電極や有機エレクトロルミネッセンス層、プリント配線板の備える配線や、素子内蔵型のプリント配線板である場合はキャパシタ電極や誘電体層、抵抗素子電極や抵抗体、インダクタ、トランジスタ構成部材等の受動素子・能動素子、回路基板形成のためのエッチングレジストを挙げることができる。
【００８３】
＜凹版として用いた場合の印刷物の製造＞
こうして得られた本発明の印刷用版を用いた凹版印刷法による印刷物の製造について図８を用い説明する。
【００８４】
本発明の印刷用版である凹版８００は、凹版印刷法の版として使用される。まず、スキージ８４０の移動により凹部にインクを充填する（図８（ａ））。次いで、被印刷基材８５０に凹版を接触させてインク８４１を被印刷基材８５０に転移させる（図８（ｂ））。
【００８５】
凹版印刷法に用いられるインクは、製造する印刷物の種類に応じて調整すればよく、金、銀、銅、ニッケル、白金、パラジウム、ロジウム、ＩＴＯ、酸化スズ、酸化亜鉛などの金属、金属酸化物微粒子分散液に必要に応じて各種添加剤を加えた無機系導電性インクや、ＰＥＤＯＴ／ＰＳＳやポリアニリン、ポリピロールなどを水や有機溶媒に溶かした有機系導電性インクや、有機エレクトロルミネッセンス（ＥＬ）材料を有機溶媒に溶解または分散させたインク、カラーフィルター用顔料分散液、エッチングレジストなどが挙げられるが、これらに限定されるものではない。
【００８６】
膜状のインクの転写によって画像が形成される被印刷基材は、目的とする印刷物に応じて適宜選択することができる。電子部品を製造する場合は通常、ポリエチレンテレフタレート（ＰＥＴ）やポリイミド、ポリエーテルスルホン（ＰＥＳ）、ポリエチレンナフタレート（ＰＥＮ）、ポリカーボネート、ガラスエポキシ基板などのプラスチック材料、石英などのガラス基板やシリコンウェハーなどを挙げることができる。印刷物が使用される環境に合わせてフィルム等のフレキシブルな基材を選択することも可能であり、この場合は生産効率の向上のために長尺の基材を用い、連続して印刷を行うことが好ましい。
【００８７】
本発明の印刷用版を用いた製造方法により製造される印刷物としては、例えば、回路基板、薄膜トランジスタ基板、カラーフィルター、プリント配線板、有機エレクトロルミネッセンス素子、部品内蔵基板等を挙げることができる。薄膜トランジスタ基板は、複数の薄膜トランジスタを画素に対応してアレイ状に備え、液晶ディスプレイ等各種画素毎のオン−オフが必要なディスプレイの部材として使用することができる。
【００８８】
本発明の印刷用版を用いて印刷される画像パターンとしては、例えば、薄膜トランジスタ基板の備える電極、キャパシタ電極、配線等を、また、カラーフィルターの備える着色層、有機エレクトロルミネッセンス素子の備える電極や有機エレクトロルミネッセンス層、プリント配線板の備える配線や、素子内蔵型のプリント配線板である場合はキャパシタ電極や誘電体層、抵抗素子電極や抵抗体、インダクタ、トランジスタ構成部材等の受動素子・能動素子、回路基板形成のためのエッチングレジストを挙げることができる。
【００８９】
表１は以下の通り。
【００９０】
【表１】
0005310979.tif 000002
【実施例１】
【００９１】
以下、本発明の実施の形態について例を挙げて説明する。
【００９２】
凸版の基材として、１００ｍｍ×１００ｍｍ、０．１ｍｍ厚のＰＥＮフィルムを用いた。このＰＥＮフィルムの片面に下地層として用いるＳｉＯ2を蒸着により５０ｎｍ製膜した。このＳｉＯ2皮膜上にポジレジストを用いたフォトリソグラフィー法によってレジストパターンを形成し、レジストの凹部の深さが５μｍになるように凹凸を形成した。次いで、凹凸を形成した基材に２００℃で３０分の熱処理を施した。
【００９３】
次いで、シランカップリング剤としてフルオロアルキルシラン（ＧＥ東芝シリコーン社製：商品名ＴＳＬ８２３３）をイソプロピルアルコールに０．５重量％となるよう溶解させた溶液に凹凸を形成した基材を１０分間浸漬後、１２０℃で１０分乾燥させることにより凹部底部の露出している下地層表面に吸着層を形成した。画像部に対応する部位が凸部、非画像部に対応する部位が凹部となり、非画像部対応領域である凹部底部に吸着層が形成された凸版印刷用凸版を作製した。
【００９４】
また、ここで形成したパターンは、図２（ａ、ｂ）で模式的に示したパターンを１単位として、ガラス板中央部の１００ｍｍ四方の領域に、１０単位×１０単位で計１００単位配置したものである。パターン疎部２７０に対応する画像パターンは２５０μｍ×２５０μｍの方形であり、パターン密部２１１に対応する画像パターンは１４０μｍ×２１０μｍの矩形である。パターン疎部とパターン密部の間のライン／スペース幅は５μｍ／５μｍである。
【００９５】
＜インク１＞
インクとして、平均粒径２０ｎｍの銀粒子水分散液を、銀粒子が２０重量部、水が８０重量部となるように溶解させ導電性インクを調製した。
【００９６】
＜印刷物の製造＞
実施例に係る印刷物の製造は次のようにして行った。
インキング基板として用いるガラス基板上に上記のように調整した導電性インクをバーコータで塗布して導電性のインク膜を形成した。
【００９７】
次に、凹部底部に吸着層を形成した実施例１に係る本発明の凸版をインキング基板のイ
ンク膜に密着させたのち剥離し、凸版の凸部にインク膜を形成した。次に、画像部のインクが凸部に形成された凸版と、被印刷基材側として用いる厚さ０．７ｍｍ、大きさが１００ｍｍ×１００ｍｍのソーダライムガラス基板とを密着させたのち剥離して、凸版上のインク膜を被印刷基材側に転写した。次に、これを２００℃で３０分間熱処理して導電性パターンを備えた印刷物を形成した。得られた導電性パターンを光学顕微鏡で観察したところ、パターン疎部において底あたりによる非画像部へのインク付着はみられなかった。
【実施例２】
【００９８】
吸着層に用いる材料としてチオアルキル化合物（Ｆｌｕｏｒｏｕｓ  Ｔｅｃｈｎｏｌｏｇｉｅｓ製：１Ｈ，１Ｈ，２Ｈ，２Ｈ−パーフルオロオクタン−１−チオール）、下地層として金を用いた以外は、実施例１と同様に凸版印刷用凸版を製造し、これを用いてインク１で調整した導電性インクを用いて印刷物の製造を行った。得られた印刷物について、導電性パターンを光学顕微鏡で観察したところ、パターン疎部において底あたりによる非画像部へのインク付着はみられなかった。
【実施例３】
【００９９】
インクとして、以下に示すように調整したカラーフィルター用の着色インクを用いた他は実施例１と同様に凸版印刷用凸版を製造し、これを用いて印刷物の製造を行った。
＜インク２＞
まず、赤色顔料分散液を下記の組成で調整した。
〔赤色顔料分散液〕
・赤色顔料
Ｃ．Ｉ．Ｐｉｇｍｅｎｔ  Ｒｅｄ  ２５４（チバ・スペシャルティ・ケミカルズ社製「イルガーフォーレッド  Ｂ−ＣＦ」）…１８重量部
Ｃ．Ｉ．Ｐｉｇｍｅｎｔ  Ｒｅｄ  １７７（チバ・スペシャルティ・ケミカルズ社製「クロモフタールレッド  Ａ２Ｂ」）…２重量部
・アクリルワニス（固形分２０％）…１０８重量部
〔赤色着色インク〕
その後、下記組成の混合物を均一になるように攪拌混合した後、５μｍのフィルタで濾過して赤色着色インクを得た。
・上記赤色顔料分散液…１００重量部
・メチル化メチロールメラミン（三洋化成工業株式会社製：商品名ＭＷ−３０）…２０重量部
・レベリング剤（大日本インキ化学工業株式会社製：商品名メガファック  Ｆ−４８３ＳＦ）…１重量部
・プロピレングリコールモノメチルエーテル…８５重量部
・プロピレングリコールモノメチルエーテルアセテート…４５重量部
こうして調整した赤色着色インクを実施例１と同様にブランケットに塗布・非画像部の除去・被印刷基材への転写を行ってガラス基板上にインクパターンを得た。こうして得られた印刷物は、パターン疎部において底あたりによる非画像部へのインク付着はみられなかった。
【実施例４】
【０１００】
［比較例］
凹部底部に吸着層を形成しない他は実施例１と同様に凸版印刷用凸版を製造し、印刷物の製造までを行った。得られた印刷物について、導電性パターンを光学顕微鏡で観察したところ、パターン疎部における底あたりが顕著で、非画像部にインクの付着が見られた。
【０１０１】
以上の実施例結果を表２にまとめる。
【０１０２】
【表２】
0005310979.tif 000003
【実施例５】
【０１０３】
反転オフセット印刷に用いる版の基材として、１００ｍｍ×１００ｍｍ、０．１ｍｍ厚のＰＥＮフィルムを用いた。このＰＥＮフィルムの片面に下地層として用いるＳｉＯ2を蒸着により５０ｎｍ製膜した。このＳｉＯ2皮膜上にポジレジストを用いたフォトリソグラフィー法によってレジストパターンを形成し、レジストの凹部の深さが５μｍになるように凹凸を形成した。次いで、凹凸を形成した基材に２００℃で３０分の熱処理を施した。
【０１０４】
次いで、シランカップリング剤としてフルオロアルキルシラン（ＧＥ東芝シリコーン社製：商品名ＴＳＬ８２３３）をイソプロピルアルコールに０．５重量％となるよう溶解させた溶液に凹凸を形成した基材を１０分間浸漬後、１２０℃で１０分乾燥させることにより凹部底部の露出している下地層表面に吸着層を形成した。画像部に対応する部位が凹部、非画像部に対応する部位が凸部となり、画像部対応領域である凹部底部に吸着層が形成された反転オフセット印刷に用いる印刷用版を作製した。
【０１０５】
また、ここで形成したパターンは、図２（ａ、ｂ）で模式的に示したパターンを１単位として、ガラス板中央部の１００ｍｍ四方の領域に、１０単位×１０単位で計１００単位配置したものである。パターン疎部２７０に対応する画像パターンは２５０μｍ×２５０μｍの方形であり、パターン密部２１１に対応する画像パターンは１４０μｍ×２１０μｍの矩形である。パターン疎部とパターン密部の間のライン／スペース幅は５μｍ／５μｍである。
【０１０６】
＜インク１＞
インクとして、平均粒径２０ｎｍの銀粒子水分散液を、銀粒子が２０重量部、水が８０重量部となるように溶解させ導電性インクを調製した。
【０１０７】
＜印刷物の製造＞
実施例に係る印刷物の製造は次のようにして行った。
インク膜形成基材として用いるシリコーンシートに上記のように調整した導電性インクをバーコータで塗布して導電性のインクを膜状に形成した。
【０１０８】
次に、凹部底部に吸着層を形成した実施例１に係る本発明の印刷用版をインク膜形成基材のインクに密着させたのち剥離し、版の凸部に非画像部のインクを転写した。次に、画像部のインクが残されたインク膜形成基材と、被印刷基材側として用いる厚さ０．７ｍｍ、大きさが１００ｍｍ×１００ｍｍのソーダライムガラス基板とを密着させたのち剥離して、インク膜形成基材上のインクを被印刷基材側に転写した。次に、これを２００℃で３０分間熱処理して導電性パターンを備えた印刷物を形成した。得られた導電性パターンを光学顕微鏡で観察したところ、パターン疎部において底あたりによる非画像部へのインク付着はみられなかった。
【実施例６】
【０１０９】
吸着層に用いる材料としてチオアルキル化合物（Ｆｌｕｏｒｏｕｓ  Ｔｅｃｈｎｏｌｏｇｉｅｓ製：１Ｈ，１Ｈ，２Ｈ，２Ｈ−パーフルオロオクタン−１−チオール）、下地層として金を用いた以外は、実施例５と同様に反転オフセット印刷に用いる版を製造し、これを用いてインク１で調整した導電性インクを用いて印刷物の製造を行った。得られた印刷物について、導電性パターンを光学顕微鏡で観察したところ、パターン疎部において底あたりによる非画像部へのインク付着はみられなかった。
【実施例７】
【０１１０】
インクとして、以下に示すように調整したカラーフィルター用の着色インクを用いた他は実施例５と同様に反転オフセット印刷に用いる版を製造し、これを用いて印刷物の製造を行った。
【０１１１】
＜インク２＞
まず、赤色顔料分散液を下記の組成で調整した。
〔赤色顔料分散液〕
・赤色顔料
Ｃ．Ｉ．  Ｐｉｇｍｅｎｔ  Ｒｅｄ  ２５４（チバ・スペシャルティ・ケミカルズ社製「イルガーフォーレッド  Ｂ−ＣＦ」）…１８重量部
Ｃ．Ｉ．  Ｐｉｇｍｅｎｔ  Ｒｅｄ  １７７（チバ・スペシャルティ・ケミカルズ社製「クロモフタールレッド  Ａ２Ｂ」）…２重量部
・アクリルワニス（固形分２０％）…１０８重量部
〔赤色着色インク〕
その後、下記組成の混合物を均一になるように攪拌混合した後、５μｍのフィルタで濾過して赤色着色インクを得た。
・上記赤色顔料分散液…１００重量部
・メチル化メチロールメラミン（三洋化成工業株式会社製：商品名ＭＷ−３０）…２０重量部
・レベリング剤（大日本インキ化学工業株式会社製：商品名メガファック  Ｆ−４８３ＳＦ）…１重量部
・プロピレングリコールモノメチルエーテル…８５重量部
・プロピレングリコールモノメチルエーテルアセテート…４５重量部
こうして調整した赤色着色インクを実施例１と同様にインク膜形成基材に塗布・非画像部の除去・被印刷基材への転写を行ってガラス基板上にインクパターンを得た。こうして得られた印刷物は、パターン疎部において底あたりによる非画像部へのインク付着はみられなかった。
【実施例８】
【０１１２】
［比較例］
凹部底部に吸着層を形成しない他は実施例５と同様に反転オフセット印刷に用いる版を製造し、印刷物の製造までを行った。得られた印刷物について、導電性パターンを光学顕微鏡で観察したところ、パターン疎部における底あたりが顕著で、非画像部にインクの付着が見られた。
以上の実施例結果を表３にまとめる。
【０１１３】
【表３】
0005310979.tif 000004
【実施例９】
【０１１４】
凹版の基材として、１００ｍｍ×１００ｍｍ、０．１ｍｍ厚のＰＥＮフィルムを用いた。このＰＥＮフィルムの片面に下地層として用いるＳｉＯ2を蒸着により５０ｎｍ製膜した。このＳｉＯ2皮膜上にポジレジストを用いたフォトリソグラフィー法によってレジストパターンを形成し、レジストの凹部の深さが５μｍになるように凹凸を形成した。次いで、凹凸を形成した基材に２００℃で３０分の熱処理を施した。
【０１１５】
次いで、シランカップリング剤としてフルオロアルキルシラン（ＧＥ東芝シリコーン社製：商品名ＴＳＬ８２３３）をイソプロピルアルコールに０．５重量％となるよう溶解させた溶液に凹凸を形成した基材を１０分間浸漬後、１２０℃で１０分乾燥させることにより凹部底部の露出している下地層表面に吸着層を形成した。非画像部に対応する部位が凸
部、画像部に対応する部位が凹部となり、画像部対応領域である凹部底部に吸着層が形成された凹版印刷用凹版を作製した。
【０１１６】
また、ここで形成したパターンは、図２（ａ、ｂ）で模式的に示したパターンを１単位として、ガラス板中央部の１００ｍｍ四方の領域に、１０単位×１０単位で計１００単位配置したものである。パターン疎部２７０に対応する画像パターンは２５０μｍ×２５０μｍの方形であり、パターン密部２１１に対応する画像パターンは１４０μｍ×２１０μｍの矩形である。パターン疎部とパターン密部の間のライン／スペース幅は５μｍ／５μｍである。
【０１１７】
＜インク１＞
インクとして、平均粒径２０ｎｍの銀粒子水分散液を、銀粒子が２０重量部、水が８０重量部となるように溶解させ導電性インクを調製した。
【０１１８】
＜印刷物の製造＞
実施例に係る印刷物の製造は次のようにして行った。
インキング基板として用いるガラス基板上に上記のように調整した導電性インクをバーコータで塗布して導電性のインク膜を形成した。
【０１１９】
次に、凹部底部に吸着層を形成した実施例１に係る本発明の凹版をスキージの移動により凹部にインクを充填した。次に、画像部のインクが凹部に形成された凹版と、被印刷基材側として用いる厚さ０．７ｍｍ、大きさが１００ｍｍ×１００ｍｍのソーダライムガラス基板とを密着させたのち剥離して、凹版上のインク膜を被印刷基材側に転写した。次に、これを２００℃で３０分間熱処理して導電性パターンを備えた印刷物を形成した。得られた導電性パターンを光学顕微鏡で観察したところ、パターン密部において画像部のインク欠けはみられなかった。
【実施例１０】
【０１２０】
吸着層に用いる材料としてチオアルキル化合物（Ｆｌｕｏｒｏｕｓ  Ｔｅｃｈｎｏｌｏｇｉｅｓ製：１Ｈ，１Ｈ，２Ｈ，２Ｈ−パーフルオロオクタン−１−チオール）、下地層として金を用いた以外は、実施例９と同様に凹版印刷用凹版を製造し、これを用いてインク１で調整した導電性インクを用いて印刷物の製造を行った。得られた印刷物について、導電性パターンを光学顕微鏡で観察したところ、パターン密部において画像部のインク欠けはみられなかった。
【実施例１１】
【０１２１】
インクとして、以下に示すように調整したカラーフィルター用の着色インクを用いた他は実施例９と同様に凹版印刷用凹版を製造し、これを用いて印刷物の製造を行った。
【０１２２】
＜インク２＞
まず、赤色顔料分散液を下記の組成で調整した。
【０１２３】
〔赤色顔料分散液〕
・赤色顔料
Ｃ．Ｉ．  Ｐｉｇｍｅｎｔ  Ｒｅｄ  ２５４（チバ・スペシャルティ・ケミカルズ社製「イルガーフォーレッド  Ｂ−ＣＦ」）…１８重量部
Ｃ．Ｉ．  Ｐｉｇｍｅｎｔ  Ｒｅｄ  １７７（チバ・スペシャルティ・ケミカルズ社製「クロモフタールレッド  Ａ２Ｂ」）…２重量部
・アクリルワニス（固形分２０％）…１０８重量部
〔赤色着色インク〕
その後、下記組成の混合物を均一になるように攪拌混合した後、５μｍのフィルタで濾過して赤色着色インクを得た。
・上記赤色顔料分散液…１００重量部
・メチル化メチロールメラミン（三洋化成工業株式会社製：商品名ＭＷ−３０）…２０重量部
・レベリング剤（大日本インキ化学工業株式会社製：商品名メガファック  Ｆ−４８３ＳＦ）…１重量部
・プロピレングリコールモノメチルエーテル…８５重量部
・プロピレングリコールモノメチルエーテルアセテート…４５重量部
こうして調整した赤色着色インクを実施例１と同様にブランケットに塗布・非画像部の除去・被印刷基材への転写を行ってガラス基板上にインクパターンを得た。こうして得られた印刷物は、パターン密部において画像部のインク欠けはみられなかった。
【実施例１２】
【０１２４】
［比較例］
凹部底部に吸着層を形成しない他は実施例９と同様に凹版印刷用凹版を製造し、印刷物の製造までを行った。得られた印刷物について、導電性パターンを光学顕微鏡で観察したところ、パターン密部において画像部のインク欠けが顕著に見られた。
以上の実施例結果を表４にまとめる。
【０１２５】
【表４】
0005310979.tif 000005
【産業上の利用可能性】
【０１２６】
本発明は回路基板、液晶や有機ＥＬ、電子ペーパーなどの表示装置などのファインパターンが要求される電子部品において、導電体や絶縁体、誘電体、磁性体、半導体、抵抗体、発光材料、レジスト、カラーフィルターの形成を印刷によって行う際に使用する印刷版およびその製造方法とその印刷版で製造した回路基板、液晶や有機ＥＬ、電子ペーパーなどの表示装置などのファインパターンが要求される電子部品に関するものである。
【図面の簡単な説明】
【０１２７】
【図１】本発明の印刷用版の一例を示す断面図である。
【図２】（ａ）は本発明の印刷用版の例を示す平面図であり、（ｂ）は（ａ）で示す図のＡ−Ｂラインでの断面図である。
【図３】（ａ）はインク膜と凸版の接触を説明する模式図であり、（ｂ）は被印刷基材と凸版の接触を説明する模式図である。
【図４】本発明の印刷用版の形成方法の一例を説明する模式図である。
【図５】凸版印刷法を説明する工程の模式図である。
【図６】（ａ）はインク膜と版の接触を説明する模式図であり、（ｂ）は被印刷基材と反転オフセット印刷に用いる版の接触を説明する模式図である。
【図７】反転オフセット印刷法を説明する工程の模式図である。
【図８】凹版印刷法を説明する工程の模式図である。
【符号の説明】
【０１２８】
１００：凸版
１１０：吸着層
１１１：凹部底部
１２０：下地層
１３０：不活性層
１３１：凸部
２００：凸版
２１１：凹部底部
２６０：パターン密部
２７０：パターン疎部
３００：凸版
３４０：インキング機構
３４１：インク
３４２：インキング機構のインク支持体
３４３：非画像部に付着したインク
３５０：被印刷基材
３６０：パターン密部
３７０：パターン疎部
４１０：吸着層
４２０：下地層
４２１：露出している下地層
４３０：不活性層
４８０：支持基材
５００：凸版
５１０：吸着層
５２０：下地層
５３０：不活性層
５４０：インキング機構
５４１：インク
５４２：インキング機構のインク支持体
５４３：インク
５５０：被印刷基材
６００：版
６４０：インク膜形成基材
６４１：インク
６４２：インク膜形成基材のインク支持体
６４３：画像パターン抜け
６５０：被印刷基材
６６０：パターン密部
６７０：パターン疎部
７００：印刷用版
７１０：吸着層
７２０：下地層
７３０：不活性層
７４０：インク膜形成基材
７４１：インク
７４２：インク膜形成基材のインク支持体
７４３：インク
７５０：被印刷基材
８００：凹版
８１０：吸着層
８２０：下地層
８３０：不活性層
８４０：スキージ
８４１：インク
８５０：被印刷基材
【図１】
0005310979.tif 000006
【図２】
0005310979.tif 000007
【図３】
0005310979.tif 000008
【図４】
0005310979.tif 000009
【図５】
0005310979.tif 000010
【図６】
0005310979.tif 000011
【図７】
0005310979.tif 000012
【図８】
0005310979.tif 000013